(57)【特許請求の範囲】
【請求項１】
液晶媒体において、これが、
式Ｉ
【化１】
0004554137.tif 000043
式中、
Ｒ１１およびＲ１２は、互いに独立して、１〜７個のＣ原子を有するｎ−アルキル、ｎ−アルコキシ、２〜７個のＣ原子を有するアルケニル、アルケニルオキシまたはアルコキシアルキルであり、
【化２】
0004554137.tif 000044
の少なくとも１つは、
【化３】
0004554137.tif 000045
であり、
【化４】
0004554137.tif 000046
の他のものは、各々、互いに独立して、
【化５】
0004554137.tif 000047
であり、あるいはまた、
【化６】
0004554137.tif 000048
はまた、
【化７】
0004554137.tif 000049
であることができ、
Ｚ１１およびＺ１２の１つは、−Ｃ≡Ｃ−であり、他方は、存在する場合には、−Ｃ≡Ｃ−、−ＣＦ２Ｏ−、−ＯＣＦ２−、トランス−−ＣＨ＝ＣＨ−、トランス−−ＣＦ＝ＣＦ−、−ＣＯＯ−、−ＣＨ２−ＣＨ２−、−ＣＦ２−ＣＦ２−または単結合であり、
ｎは、０または１である、
で表される１種または２種以上の化合物を含む成分Ａを５〜５０重量％；
式ＩＩ−３’
【化８】
0004554137.tif 000050
式中、
上記のとおり、Ｒ２は、Ｒ１１について示した意味を有し、
Ｘ２は、Ｆ、Ｃｌ、ＣＦ３、ＯＣＦ２ＨまたはＯＣＦ３であり、
Ｙ２１およびＹ２２は、互いに独立して、ＨまたはＦである、
で表される１種または２種以上の誘電的に正の化合物を含む成分Ｂを１５〜６５重量％；
式ＩＩＩ
【化９】
0004554137.tif 000051
式中、
Ｒ３１およびＲ３２は、各々、互いに独立して、Ｒ１１について示された意味を有し、
Ｚ３１およびＺ３２は、互いに独立して、−ＣＨ２ＣＨ２−、−ＣＯＯ−、−Ｃ≡Ｃ−、トランス−ＣＨ＝ＣＨ−、トランス−−ＣＦ＝ＣＦ−、−ＣＨ２Ｏ−、−ＣＦ２Ｏ−または単結合であり、
【化１０】
0004554137.tif 000052
は、各々、それぞれ、
【化１１】
0004554137.tif 000053
について示した意味を有し、
ｋは、０または１である、
で表される１種または２種以上の化合物を含む成分Ｃを１０〜４０重量％；および
式ＩＶ
【化１２】
0004554137.tif 000054
式中、
Ｒ４１およびＲ４２は、各々、互いに独立して、請求項１においてＲ１１について示した意味を有し、
【化１３】
0004554137.tif 000055
であり、
Ｚ４は、互いに独立して、−ＣＨ２ＣＨ２−、−ＣＯＯ−、−Ｃ≡Ｃ−または単結合、好ましくは単結合であり、
ｏは、０または１である、
で表される１種または２種以上の化合物を含む成分Ｄを２〜３０重量％
を含むことを特徴とする、液晶媒体。
【請求項２】
式Ｉで表される1種または2種以上の化合物の少なくとも１つにおいて、ｎが１であり、Ｚ１１およびＺ１２の１つは−Ｃ≡Ｃ−であり、他方が単結合であることを特徴とする、請求項１に記載の液晶媒体。
【請求項３】
成分Ａが、請求項１において示した式Ｉで表される化合物を１種または２種以上含むことを特徴とし、これらの化合物において、
【化１４】
0004554137.tif 000056
および／または
【化１５】
0004554137.tif 000057
および／または
【化１６】
0004554137.tif 000058
ことを特徴とする、請求項１または２に記載の液晶媒体。
【請求項４】
成分Ａが、式Ｉ−７
【化１７】
0004554137.tif 000059
式中、
Ｒ１１およびＲ１２は、互いに独立して、１〜７個のＣ原子を有するｎ−アルキル、ｎ−アルコキシ、２〜７個のＣ原子を有するアルケニル、アルケニルオキシまたはアルコキシアルキルであり、
Ｙ１１は、ＨまたはＦである、
で表される１種または２種以上の化合物を含むことを特徴とする、請求項１〜３のいずれか一項に記載の液晶媒体。
【請求項５】
液晶ディスプレイにおいて、これが、請求項１〜４のいずれか一項に記載の液晶媒体を含むことを特徴とする、液晶ディスプレイ。
【請求項６】
ＴＮモードで駆動されることを特徴とする、請求項５に記載の液晶ディスプレイ。
【請求項７】
アクティブマトリックスによりアドレスされることを特徴とする、請求項５または６に記載の液晶ディスプレイ。
【請求項８】
請求項１〜４のいずれか一項に記載の液晶媒体の、液晶ディスプレイにおける使用。
【発明の詳細な説明】
【０００１】
【発明の属する技術分野】
本発明は、液晶媒体およびこれらの媒体を含む液晶ディスプレイ、好ましくはＴＮモードで駆動されるディスプレイおよび特にアクティブマトリックスによりアドレスされるＴＮディスプレイに関する。
【０００２】
【従来の技術】
液晶ディスプレイ（ＬＣＤ）は、ディスプレイ情報に広範囲に用いられる。尚最も広範囲に用いられている電気光学的モードは、ねじれネマティック（ＴＮ）モードである。また、このモードの他に、超ねじれネマティック（ＳＴＮ）および電気的に制御された複屈折（ＥＣＢ）モードおよびこれらの種々の改変されたディスプレイ並びに他のものがある。すべてが、それぞれ基板に、および液晶層にほぼ垂直な電界を用いるこれらのモードの他に、また、それぞれ基板に、および液晶層にほぼ平行な電界を用いる電気光学的モード、例えば面内切換（ＩＰＳ）モード（例えばDE 40 00 451およびEP 0 588 568に開示されている）がある。
【０００３】
ＬＣＤのための他の有望な電気光学的モードは、光学的補償ベント（ＯＣＢ）モードである。このモードは、コントラストの好ましい小さい視野角依存性を有する。さらに、このモードにおける応答時間は、小さい。
特に、ＴＮモードにおいて駆動されるマイクロディスプレイについて、迅速切換セルを実現しなければならない。この課題のために、セルギャップは、好ましくは減少され、これは次に、複屈折の一層高い数値を有する液晶媒体を必要とする。
好ましくは、ＴＮセルは、グーチ(Gooch)およびタリイ(Tarry)による第一透過率極小値に対応する光学リタディーションで駆動される。
【０００４】
主にまたはさらに完全に末端でシアノ置換されたビフェニルおよびターフェニルからなる液晶混合物は、原則として適切な高いΔε値を特徴とするが、Δｎの限定された値を有し、すでに低温において不十分な安定性、即ち、ほとんどの場合において、スメクティック相の形成およびまたは結晶化を示す傾向がある。ほとんど誘電的に中性である、３個のフェニル環を有する大量のハロゲン化トラン化合物を用いた液晶混合物は、例えば、欧州特許出願第EP 99111782.1号に開示されており、ほとんどの用途に適切でなく、しばしば低温においてネマティック相の安定性に関して重大な問題をも現す比較的低いΔε値であることを特徴とする。
【０００５】
【発明が解決しようとする課題】
従って、実際の適用のための適切な特性、例えば広いネマティック相範囲、低い粘度、用いるディスプレイモードによる適切な光学異方性Δｎ、特にＯＣＢディスプレイおよび例えばＰＤＬＣのような複合系、適切に高いΔｎ、並びに特に複合系についての重合体先駆物質との適切に大きい良好な適合性を有する液晶媒体に対して、顕著なニーズがある。
【０００６】
【課題を解決するための手段】
驚異的なことに、ここで、従来技術の材料のこれらの欠点を示さないかまたはこれを少なくとも顕著に低い程度で示す、迅速切換ＴＮ  ＡＭＤディスプレイに特に有用な高いΔｎを有する液晶媒体を実現することができることが、見出された。
【０００７】
本発明のこれらの改善された液晶媒体は、少なくとも２種の成分を含むことにより、実現される：
極めて高いΔｎの値を有する化合物である、式Ｉから成る。
【化２０】
0004554137.tif 000002
式中、
Ｒ１１およびＲ１２は、互いに独立して、１〜７個のＣ原子、好ましくは２〜５個のＣ原子を有するｎ−アルキル、ｎ−アルコキシであり、２〜７個のＣ原子、好ましくは２〜５個のＣ原子を有するアルケニル、アルケニルオキシまたはアルコキシアルキルであり、好ましくはアルキル、アルケニルまたはアルコキシ、特に好ましくはｎ−アルキルまたはｎ−アルコキシであり、
【０００８】
【化２１】
0004554137.tif 000003
の少なくとも１つは、
【化２２】
0004554137.tif 000004
であり、
【化２３】
0004554137.tif 000005
の他のものは、各々、互いに独立して、
【０００９】
【化２４】
0004554137.tif 000006
であり、あるいはまた、
【化２５】
0004554137.tif 000007
はまた、
【化２６】
0004554137.tif 000008
であることができ、
Ｚ１１およびＺ１２の１つは、−Ｃ≡Ｃ−であり、他方は、存在する場合には、−Ｃ≡Ｃ−、−ＣＨ２Ｏ−、−ＣＦ２Ｏ−、トランス−−ＣＨ＝ＣＨ−、トランス−−ＣＦ＝ＣＦ−、−ＣＯＯ−、−ＣＨ２−ＣＨ２−、−ＣＦ２−ＣＦ２−または単結合、好ましくは単結合であり、
ｎは、０または１であり、
好ましくは、
【００１０】
【化２７】
0004554137.tif 000009
またはこれらの鏡像であり、
および／または好ましくは、
【００１１】
【化２８】
0004554137.tif 000010
またはこれらの鏡像であり、
および／または好ましくは、
【化２９】
0004554137.tif 000011
またはこれらの鏡像である、
で表される化合物を含む第１の液晶成分（成分Ａと呼ぶ）
【００１２】
および同時に、式ＩＩ
【化３０】
0004554137.tif 000012
式中、
Ｒ２は、前述の式Ｉの下にＲ１１について示した意味を有し、
【化３１】
0004554137.tif 000013
は、各々、それぞれ、上記で式Ｉの下に
【化３２】
0004554137.tif 000014
について示された意味を有し、
Ｚ２１およびＺ２２は、互いに独立して、−ＣＨ２ＣＨ２−、−ＣＯＯ−、トランス−ＣＨ＝ＣＨ−、トランス−−ＣＦ＝ＣＦ−、−ＣＨ２Ｏ−、−ＣＦ２Ｏ−または単結合であり、好ましくはこれらの少なくとも１つは、単結合であり、最も好ましくは両方が単結合であり、
Ｘ２は、Ｆ、Ｃｌ、ＣＦ３、ＯＣＦ２ＨまたはＯＣＦ３、好ましくはＦまたはＯＣＦ３、最も好ましくはＦであり、および
ｍは、０、１または２である、
で表される１種または２種以上の誘電的に正の化合物を含む第２の成分（成分Ｂ）
【００１３】
および随意に、式ＩＩＩ
【化３３】
0004554137.tif 000015
式中、
Ｒ３１およびＲ３２は、各々、互いに独立して、前述の式Ｉの下で、Ｒ１１について示された意味を有し、
Ｚ３１およびＺ３２は、互いに独立して、−ＣＨ２ＣＨ２−、−ＣＯＯ−、−Ｃ≡Ｃ−、トランス−ＣＨ＝ＣＨ−、トランス−−ＣＦ＝ＣＦ−、−ＣＨ２Ｏ−、−ＣＦ２Ｏ−または単結合、好ましくは単結合であり、
【化３４】
0004554137.tif 000016
は、各々、それぞれ上記の式Ｉの下に
【化３５】
0004554137.tif 000017
について示した意味を有し、
ｋは、０または１である、
で表される、誘電的に中性の化合物を含む第３の成分（成分Ｃ）
【００１４】
および随意に、式ＩＶ
【化３６】
0004554137.tif 000018
式中、
Ｒ４１およびＲ４２は、互いに独立して、上記の式Ｉの下にＲ１１について示した意味を有し、
【化３７】
0004554137.tif 000019
であり、
Ｚ４は、互いに独立して、−ＣＨ２ＣＨ２−、−ＣＯＯ−、−Ｃ≡Ｃ−、または単結合、好ましくは単結合であり、
ｏは、０または１である、
で表される誘電的に中性の化合物を含む第４の成分（成分Ｄ）。
【００１５】
好ましくは、本発明の液晶媒体は、好ましくは主に、最も好ましくは完全に式Ｉで表される化合物からなる成分Ａを含む。
本出願において、含むは、組成物の前後関係において、言及する構成要素、例えば媒体または成分が、当該化合物（単数または複数）を、好ましくは１０％またはこれ以上、最も好ましくは２０％またはこれ以上の合計濃度で含むことを意味する。
【００１６】
この前後関係において、主になるは、言及する構成要素が、８０％またはこれ以上、好ましくは９０％またはこれ以上、および最も好ましくは９５％またはこれ以上の当該化合物（単数または複数）を含むことを意味する。
完全になるは、この前後関係において、言及する構成要素が、９８％またはこれ以上、好ましくは９９％またはこれ以上および最も好ましくは１００．０％の当該化合物（単数または複数）を含むことを意味する。
【００１７】
式Ｉで表される化合物は、好ましくは、従属式Ｉ−１〜Ｉ−７
【化３８】
0004554137.tif 000020
式中、
Ｒ１１およびＲ１２は、前述の式Ｉの下で示した意味を有し、
Ｙ１１およびＹ１２は、互いに独立してＨまたはＦである、
の群から選択される。
【００１８】
好ましい態様において、本発明の液晶媒体は、式ＩＩで表される化合物を含む、好ましくは主にこれからなる、および最も好ましくは完全にこれからなる成分Ｂを含む。
【００１９】
式ＩＩで表される化合物は、好ましくは、従属式ＩＩ−１〜ＩＩ−７
【化３９】
0004554137.tif 000021
式中、
Ｒ２、Ｘ２および
【００２０】
【化４０】
0004554137.tif 000022
は、前述の式ＩＩの下に示された各々の意味を有し、好ましくは、
Ｒ２は、ｎ−アルキルまたは１−Ｅ−アルケニルであり、
Ｘ２は、ＦまたはＯＣＦ３であり、
【化４１】
0004554137.tif 000023
であり、
Ｙ２１、Ｙ２２およびＹ２３は、互いに独立して、ＨまたはＦである、
の群から選択される。
【００２１】
さらに好ましい態様において、液晶媒体は、好ましくは主に式ＩＩＩで表される化合物からなり、最も好ましくはこれから完全になる液晶成分Ｃを含む。
【００２２】
式ＩＩＩで表される化合物は、好ましくは、従属式ＩＩＩ−１〜ＩＩＩ−６
【化４２】
0004554137.tif 000024
【００２３】
式中、
Ｒ３１、Ｒ３２、Ｚ３１、
【化４３】
0004554137.tif 000025
は、各々、前述の式Ｉの下に
【化４４】
0004554137.tif 000026
について示した意味を有し、好ましくは、
Ｒ３１およびＲ３２は、互いに独立して、ｎ−アルキル、ｎ−アルコキシまたは１−Ｅ−アルケニルであり、
Ｚ３１は、−ＣＯＯ−、−ＣＨ２−ＣＨ２−、トランス−−ＣＨ＝ＣＨ−、トランス−−ＣＦ＝ＣＦ−、−ＣＦ２Ｏ−、−ＣＨ２Ｏ−または単結合、好ましくは−ＣＯＯ−または単結合であり、
【００２４】
【化４５】
0004554137.tif 000027
であり、
Ｙ３１、Ｙ３２およびＹ３３は、互いに独立して、ＨまたはＦである、
の群から選択される。
【００２５】
この成分Ｃは、成分Ｂの他に存在することができ、好ましくは存在する。
他の好ましい態様において、液晶媒体は、好ましくは主に式ＩＶで表される化合物からなり、最も好ましくは完全にこれからなる液晶成分Ｄを含む。
【００２６】
式ＩＶで表される化合物は、好ましくは、従属式ＩＶ−１〜ＩＶ−４
【化４６】
0004554137.tif 000028
式中、
Ｒ４１、Ｒ４２および
【化４７】
0004554137.tif 000029
は、前述の式ＩＶの下に示した意味を有し、好ましくは、
Ｒ４１は、ｎ−アルキルであり、
Ｒ４２は、アルコキシであり、
【化４８】
0004554137.tif 000030
である、
の群から選択される。
【００２７】
最も好ましくは、媒体は、従属式Ｉ−１〜Ｉ−３およびＩ−５〜Ｉ−７の群から選択される式Ｉで表される化合物を含む。最も好ましくは、媒体は、前述の従属式Ｉ−７および特に従属式Ｉ−７ａ、
式中、
Ｒ１１およびＲ１２は、前述の式Ｉの下のそれぞれの意味を有し、好ましくは、互いに独立して、１〜５個のＣ原子を有するｎ−アルキルまたは１〜４個のＣ原子を有するｎ−アルコキシまたは２〜５個のＣ原子を有する１−Ｅ−アルケニルである、
で表される化合物を含む。
【００２８】
好ましくは、成分Ｂは、従属式ＩＩ−３ａ〜ＩＩ−３ｈ、ＩＩ−６ａ〜ＩＩ−６ｆおよびＩＩ−７ａ〜ＩＩ−７ｃ
【化４９】
0004554137.tif 000031
【００２９】
【化５０】
0004554137.tif 000032
【００３０】
【化５１】
0004554137.tif 000033
式中、
Ｒ２は、式ＩＩの下に示した意味を有し、好ましくは、１〜５個のＣ原子を有するアルキル、１〜４個のＣ原子を有するアルコキシまたは２〜５個のＣ原子を有する１−Ｅ−アルケニルである、
で表される化合物の群から選択された１種または２種以上の化合物を含む。
【００３１】
好ましくは、成分Ｃは、従属式ＩＩＩ−１ａ、ＩＩＩ−２ａ、ＩＩＩ−３ａ、ＩＩＩ−３ｂ、ＩＩＩ−５ａおよびＩＩＩ−５ｂ
【化５２】
0004554137.tif 000034
式中、
Ｒ３１およびＲ３２は、前述の式ＩＩＩの下に示したそれぞれの意味を有し、好ましくは、Ｒ３１は、ｎ−アルキルまたは１−Ｅ−アルケニルであり、Ｒ３２は、共にそれぞれ１、２〜５個のＣ原子を有するｎ−アルキル、アルコキシまたはアルケニルである、
で表される化合物の群から選択される１種または２種以上の化合物を含む。
【００３２】
好ましくは、成分Ｄは、前に示した式ＩＶ−１並びに従属式ＩＶ−２ａおよびＩＶ−２ｂ
【化５３】
0004554137.tif 000035
式中、
Ｒ４１およびＲ４２は、前述の式ＩＶの下に示した意味を有し、好ましくはＲ４１は、ｎ−アルキルであり、Ｒ４２は、アルコキシである、
で表される化合物の群から選択される１種または２種以上の化合物を含む。
【００３３】
好ましくは、本発明の媒体は、以下の通りに構成される。
成分Ａを、全体の混合物の５〜５０重量％、好ましくは１５〜４５重量％および最も好ましくは２５〜４０重量％の濃度で用いる。
成分Ｂを、全体の混合物の１５〜６５重量％、好ましくは２５〜６０重量％および最も好ましくは３５〜５５重量％の濃度で用いる。
成分Ｃを、全体の混合物の０〜５０重量％、好ましくは１０〜４０重量％および最も好ましくは１５〜３５重量％の濃度で用いる。
成分Ｄを、全体の混合物の０〜４０重量％、好ましくは２〜３０重量％および最も好ましくは３〜２０重量％の濃度で用いる。
【００３４】
本発明の媒体は、随意に、特に相の範囲および媒体の光学異方性を調整するために用いる他の化合物を含む。
本発明の液晶媒体中のこれらの他の化合物の合計濃度は、好ましくは０〜３０％、一層好ましくは０〜２５％、最も好ましくは０〜１５％および特に５〜１０％である。
【００３５】
好ましくは、液晶媒体は、全体として５０％〜１００％、一層好ましくは７０％〜１００％および最も好ましくは８０％〜１００％および特に９０％〜１００％の成分Ａ、Ｂ、ＣおよびＤを含み、これは、次に、それぞれ式Ｉ、ＩＩ、ＩＩＩおよびＩＶで表される１種または２種以上の化合物を含み、好ましくは主にこれからなり、最も好ましくは完全にこれからなる。
本発明の液晶媒体は、７０℃またはこれ以上、好ましくは８０℃またはこれ以上、特に好ましくは８５℃またはこれ以上および特に９０℃またはこれ以上の透明点を特徴とする。
【００３６】
本発明の液晶媒体のΔｎは、０．１４またはこれ以上、好ましくは０．１７またはこれ以上、好ましくは０．１８〜０．３５の範囲内、一層好ましくは０．１９〜０．３０の範囲内、最も好ましくは０．２０〜０．２８の範囲内および特に０．２０〜０．２５の範囲内である。
本発明の液晶媒体の１ｋＨｚおよび２０℃におけるΔεは、好ましくは５またはこれ以上、好ましくは６またはこれ以上、最も好ましくは８またはこれ以上および特に１０またはこれ以上である。
【００３７】
好ましくは、本発明の媒体のネマティック相は、少なくとも０℃〜７０℃、最も好ましくは少なくとも−２０℃〜７０℃および最も好ましくは少なくとも−３０℃〜８０℃にわたり、ここで、少なくともは、好ましくは下限が削除され、一方上限を超えることを意味する。
【００３８】
本出願において、用語「誘電的に正の化合物」は、Δε＞１．５を有する化合物を記載し、「誘電的に中性の化合物」は、−１．５≦Δε≦１．５を有する化合物であり、「誘電的に負の化合物」は、Δε＜−１．５を有する化合物である。同一のことが、成分についても保持される。Δεは、１ｋＨｚおよび２０℃で決定する。化合物の誘電異方性は、ネマティックホスト混合物中の個別の化合物の１０％の溶液の結果から決定する。これらの試験混合物の容量は、ホメオトロピックを有するセルおよび均一な配列を有するセルの両方において決定される。
両方のタイプのセルのセルギャップは、約１０μｍである。印加された電圧は、１ｋＨｚの周波数および代表的には０．５Ｖ〜１．０Ｖの実効値（２乗根平均の平方根値））を有する矩形波であるが、これを、常に、それぞれの試験混合物の容量性しきい値より低く選択する。
【００３９】
誘電的に正の化合物について、混合物ＺＬＩ−４７９２並びに誘電的に中性のおよび誘電的に負の化合物について、混合物ＺＬＩ−３０８６（共にMerck KGaA, Germany）を、それぞれホスト混合物として用いる。化合物の誘電率は、注目する化合物の添加によるホスト混合物のそれぞれの値の変化から決定し、１００％の注目する化合物の濃度に外挿する。
従って、２０℃の測定温度においてネマティック相を有する成分を測定し、他のすべてのものを化合物と同様に処理する。
【００４０】
共に、他に特に述べなければ、用語「しきい値電圧」は、本出願において、光学的しきい値を意味し、１０％相対的コントラスト（Ｖ１０）について与えられ、用語「飽和電圧」は、光学的飽和を意味し、９０％相対的コントラスト（Ｖ９０）について与えられる。容量性しきい値電圧（Ｖ０、またフレデリクスしきい値ＶＦｒと呼ぶ）は、特に述べない場合にのみ用いる。
本出願において示すパラメーターの範囲は、すべて、他に特に述べなければ、限界値を含む。
【００４１】
本出願を通じて、他に特に述べなければ、すべての濃度を、質量パーセントで示し、それぞれの完全な混合物に関し、すべての温度を、摂氏度（セルシウス）で示し、すべての温度の差を、摂氏度で示す。すべての物理的特性を、"Merck Liquid Crystals, Physical Properties of Liquid Crystals", Status Nov. 1997, Merck KGaA, Germanyに従って決定しており、および決定し、他に特に述べなければ、２０℃の温度について示す。光学異方性（Δｎ）を、５８９．３ｎｍの波長において決定する。誘電異方性（Δε）を、１ｋＨｚの周波数において決定する。しきい値電圧およびすべての他の電気光学的特性を、Merck KGaA, Germanyにおいて準備した試験セルを用いて決定した。Δεの決定のための試験セルは、２２μｍのセルギャップを有していた。電極は、１．１３ｃｍ２の面積および保護環を有する円形ＩＴＯ電極であった。配向層は、ホメオトロピック配向（ε‖）についてレシチンおよび均一配向（ε⊥）について日本合成ゴムからのポリイミドＡＬ−１０５４であった。容量を、０．３Ｖｒｍｓの電圧を有する正弦波を用いて、周波数応答分析装置ソラトロン(Solatron)１２６０で、決定した。電気光学的測定において用いた光は、白色光であった。用いた構成は、日本国Otsukaの市場で入手できる装置であった。特性電圧を、垂直観察の下で決定した。しきい値（Ｖ１０）−中間灰色(mid grey)（Ｖ５０）−および飽和（Ｖ９０）電圧を、それぞれ１０％、５０％および９０％相対的コントラストについて決定した。
【００４２】
本発明の液晶媒体は、他の添加物およびキラルなドーパントを、通常の濃度で含むことができる。これらの他の構成成分の合計濃度は、全体の混合物を基準として、０％〜１０％、好ましくは０．１％〜６％の範囲内である。用いる個別の化合物の濃度は、各々、好ましくは、０．１〜３％の範囲内である。これらのおよび同様の添加物の濃度は、本出願中の液晶媒体の液晶成分および化合物の濃度の数値および範囲について考慮しない。
【００４３】
本発明の新規な液晶媒体は、数種の化合物、好ましくは３〜３０種、一層好ましくは５〜２０種および最も好ましくは６〜１４種の化合物からなる。これらの化合物を、従来の方法で混合する。原則として、所要量の小さい方の量で用いる化合物を、大きい方の量で用いる化合物に溶解する。温度が、高い方の濃度で用いる化合物の透明点を超える場合には、溶解の過程の完了を観察することは、特に容易である。しかし、媒体を、他の従来の方法により、例えば、例えば化合物の同族化合物または共融混合物であることができる、いわゆる予備混合物を用いて、または構成成分がこれら自体の混合物を用いることができる状態にある、いわゆるマルチボトル系を用いて、調製することも可能である。
【００４４】
適切な添加物を加えることにより、本発明の液晶媒体を、液晶媒体、例えばＴＮ−、ＴＮ−ＡＭＤ、ＥＣＢ−またはＶＡＮ−ＡＭＤ、ＩＰＳ−およびＯＣＢ−ＬＣＤおよび特にＴＮ−ＡＭＤをそれ自体用いて、これらをすべての既知のタイプの液晶ディスプレイにおいて使用可能であるように、改変することができる。
液晶の融点Ｔ（Ｃ，Ｎ）、スメクティック相（Ｓ）からネマティック相（Ｎ）への転移Ｔ（Ｓ，Ｎ）および透明点Ｔ（Ｎ，Ｉ）を、摂氏度（セルシウス）で示す。
【００４５】
本出願および特に以下の例において、液晶化合物の構造を、また頭文字と呼ぶ略語により表す。略語の対応する構造への変換は、以下の２つの表ＡおよびＢに従って直接的である。すべての基ＣｎＨ２ｎ＋１およびＣｍＨ２ｍ＋１は、それぞれｎ個およびｍ個のＣ原子を有する直鎖状アルキル基である。表Ｂの解釈は、自明である。表Ａは、構造の中心部についての略語を列挙するのみである。個別の化合物は、ハイフンが続く中心部の略語により示され、置換基Ｒ１、Ｒ２、Ｌ１およびＬ２を特定するコードが続く：
【００４６】
【表１】
0004554137.tif 000036
【００４７】
表Ａ：
【化５４】
0004554137.tif 000037
【００４８】
【化５５】
0004554137.tif 000038
【００４９】
【化５６】
0004554137.tif 000039
【００５０】
【化５７】
0004554137.tif 000040
【００５１】
【化５８】
0004554137.tif 000041
【００５２】
本発明の液晶媒体は、好ましくは、
−７種または８種以上、好ましくは９種または１０種以上の、表ＡおよびＢの化合物の群から選択された化合物および／または
−４種または５種以上、好ましくは５種または６種以上の、表Ｂの化合物の群から選択された化合物および／または
−４種または５種以上、好ましくは６種または７種以上の、表Ａの化合物の群から選択された化合物
を含む。
【００５３】
【実施例】
以下に示す例は、本発明を、これをいかなる方法によっても限定せずに、例示する。
しかし、媒体の物理的データは、いずれの範囲においていずれの特性を達成することができるかを、専門家に例示する。特に、従って、好ましく達成することができる種々の特性の組み合わせを、十分に定義する。
【００５４】
例１
以下の表に示す組成および特性を有する液晶混合物を、実現した。
【００５５】
【表２】
0004554137.tif 000042